(57)【特許請求の範囲】
【請求項１】
ＺｎＯ−Ｂ２Ｏ３−ＳｉＯ２−Ｂｉ２Ｏ３−Ｒ２Ｏ（Ｒ２ＯはＬｉ２Ｏ、Ｎａ２Ｏ、Ｋ２Ｏのアルカリ金属酸化物を表す）  系ガラス粉末からなるプラズマディスプレイパネル用誘電体材料において、該ガラス粉末が、実質的にＰｂＯを含まず、質量百分率で、ＺｎＯ  ３０〜４４．７％、Ｂ２Ｏ３  １０〜３０％、ＳｉＯ２  １〜２０％、ＺｎＯ＋Ｂ２Ｏ３＋ＳｉＯ２  ４５〜８５％、Ｂｉ２Ｏ３  １０〜２５％、Ｒ２Ｏ  ０．１〜１０％、ＣｏＯ  ０．０１〜０．３０％含有し、質量比でＲ２Ｏ／Ｂｉ２Ｏ３が０．０５〜０．８０となるガラスからなることを特徴とするプラズマディスプレイパネル用誘電体材料。
【請求項２】
ガラス粉末が、質量百分率で、Ｌｉ２Ｏ  ０〜２％、Ｎａ２Ｏ  ０〜４％、Ｋ２Ｏ  ０〜１０％含有するガラスからなることを特徴とする請求項１に記載のプラズマディスプレイパネル用誘電体材料。
【請求項３】
ガラス粉末が、実質的にＰｂＯを含まず、質量百分率で、ＺｎＯ  ３０〜４４．７％、Ｂ２Ｏ３  １０〜３０％、ＳｉＯ２  １〜２０％、ＺｎＯ＋Ｂ２Ｏ３＋ＳｉＯ２  ４５〜８５％、Ｂｉ２Ｏ３  １０〜２５％、Ｌｉ２Ｏ  ０〜２％、Ｎａ２Ｏ  ０〜４％、Ｋ２Ｏ  ０〜１０％、Ｒ２Ｏ  ０．１〜１０％、ＭｇＯ  ０〜１５％、ＣａＯ  ０〜１５％、ＳｒＯ  ０〜１５％、ＢａＯ  ０〜１５％、ＲＯ（ＲＯはＭｇＯ、ＣａＯ、ＳｒＯ、ＢａＯのアルカリ土類金属酸化物を表す）  ０〜１８％、ＣｏＯ  ０．０１〜０．３０％含有し、質量比でＲ２Ｏ／Ｂｉ２Ｏ３  ０．０５〜０．８０となるガラスからなることを特徴とする請求項１または２に記載のプラズマディスプレイパネル用誘電体材料。
【請求項４】
ガラス基板上に形成されたＡｇ電極と接する誘電体層の形成に用いられることを特徴とする請求項１〜３の何れかに記載のプラズマディスプレイパネル用誘電体材料。
【請求項５】
前面ガラス基板用の透明誘電体材料として使用されることを特徴とする請求項１〜４の何れかに記載のプラズマディスプレイパネル用誘電体材料。
【請求項６】
請求項１〜５の何れかに記載の誘電体材料を電極が形成されたガラス基板上に形成し、５００〜６００℃で焼成することを特徴とするプラズマディスプレイパネル用誘電体層の形成方法。
【請求項７】
請求項１〜５の何れかに記載の誘電体材料を用いて形成されてなることを特徴とするプラズマディスプレイパネル用誘電体層。
【請求項８】
請求項７に記載の誘電体層を備えてなることを特徴とするプラズマディスプレイパネル用ガラス板。
【発明の詳細な説明】
【技術分野】
【０００１】
本発明は、プラズマディスプレイパネル用誘電体材料、誘電体層の形成方法、その誘電体材料を用いて形成されてなる誘電体層及びその誘電体層を備えてなるプラズマディスプレイパネル用ガラス板に関するものである。
【背景技術】
【０００２】
プラズマディスプレイは、自己発光型のフラットパネルディスプレイであり、軽量薄型、高視野角等の優れた特性を備えており、また大画面化が可能であることから、急速に市場が拡大している。
【０００３】
プラズマディスプレイパネルは、前面ガラス基板と背面ガラス基板とが一定の間隔で対向しており、その周囲が封着ガラスで気密封止された構造を有している。また、パネル内部にはＮｅ、Ｘｅ等の希ガスが充填されている。
【０００４】
上記用途に供される前面ガラス基板には、プラズマ放電用の走査電極が形成され、その上には走査電極を保護するために、３０〜４０μｍ程度の前面ガラス基板用の誘電体層（透明誘電体層）が形成されている。
【０００５】
また、背面ガラス基板には、プラズマ放電の位置を定めるためのアドレス電極が形成され、その上にはアドレス電極を保護するために、１０〜２０μｍ程度の背面ガラス基板用の誘電体層（アドレス保護誘電体層）が形成されている。更に、アドレス保護誘電体層上には、放電のセルを仕切るために隔壁が形成され、また、セル内には、赤（Ｒ）、緑（Ｇ）、青（Ｂ）の蛍光体が塗布されており、プラズマ放電を起こして紫外線を発生させることにより、蛍光体が刺激されて発光する仕組みになっている。
【０００６】
一般に、プラズマディスプレイパネルの前面ガラス基板や背面ガラス基板には、ソーダライムガラスや高歪点ガラスが使用されており、走査電極やアドレス電極には、スクリーン印刷法で成膜できるＡｇが広く用いられている。電極を形成したガラス基板への誘電体層の形成にあたっては、ガラス基板の変形を防止し、電極との反応による特性の劣化を抑えるために、５００〜６００℃程度の温度域で焼成する方法が採られている。それ故、誘電体材料には、ガラス基板の熱膨張係数に適合し、５００〜６００℃で焼成でき、高い耐電圧を有することが求められている。
【０００７】
また、透明誘電体層においては、上記特性に加え、高い透明性を有することも求められるため、透明誘電体層を形成するための誘電体材料には、焼成時に泡が抜けやすいことも求められている。
【０００８】
上記の要求特性を満たすものとして、特許文献１に示すようなＰｂＯ−Ｂ２Ｏ３−ＳｉＯ２系の鉛ガラス粉末を含む誘電体材料が使用されてきたが、近年、環境保護の高まりや環境負荷物質の使用削減の動きから、誘電体材料においても非鉛ガラス粉末を使用することが望まれている。そのため、特許文献２及び３に示すように、比較的容易に低融点化が可能なＺｎＯ−Ｂ２Ｏ３−ＳｉＯ２−Ｂｉ２Ｏ３−Ｒ２Ｏ（Ｒ２ＯはＬｉ２Ｏ、Ｎａ２Ｏ、Ｋ２Ｏのアルカリ金属酸化物を表す）系非鉛ガラス粉末を用いた誘電体材料が使用されるようになってきている。
【特許文献１】特開平１１−６０２７２号公報
【特許文献２】特開２００１−１３９３４５号公報
【特許文献３】特開２００３−１２８４３０号公報
【発明の開示】
【発明が解決しようとする課題】
【０００９】
しかしながら、Ａｇ電極が形成されたガラス基板上に、特許文献２及び３に示すようなＺｎＯ−Ｂ２Ｏ３−ＳｉＯ２−Ｂｉ２Ｏ３−Ｒ２Ｏ系非鉛ガラスからなる誘電体材料を用いて誘電体層を形成すると、焼成中に誘電体とＡｇ電極が反応して、電極であるＡｇ０がガラス中に溶けてＡｇ＋となり再びＡｇ０に価数変化してコロイドとなることでＡｇ電極周辺の誘電体層が黄色に着色（黄変）し、画像が見難くなるという問題が生じる。
【００１０】
特に、近年、プラズマディスプレイパネルは、高精細化が進み、従来のパネルに比べ、電極の間隔が短くなってきており、Ａｇ電極が高密度化しているため、より黄変が起こりやすくなってきている。
【００１１】
本発明の目的は、Ａｇ電極が形成されたガラス基板上に、ＺｎＯ−Ｂ２Ｏ３−ＳｉＯ２−Ｂｉ２Ｏ３−Ｒ２Ｏ非鉛ガラス粉末を用いても、誘電体層が黄変し難く、透明性に優れ、しかも、ガラス基板に適合する熱膨張係数を有し、６００℃以下の温度で焼成することができるプラズマディスプレイパネル用誘電体材料、誘電体層の形成方法、その誘電体材料を用いて形成されてなる誘電体層及びその誘電体層を備えてなるプラズマディスプレイパネル用ガラス板を提供することである。
【課題を解決するための手段】
【００１２】
本発明者等は種々の実験を行った結果、Ａｇ電極が形成されたガラス基板上に、ＺｎＯ−Ｂ２Ｏ３−ＳｉＯ２−Ｂｉ２Ｏ３−Ｒ２Ｏ系非鉛ガラス粉末からなる誘電体材料を用いて誘電体層を形成しても、ガラス中のＲ２Ｏの含有量、Ｂｉ２Ｏ３の含有量及びＲ２Ｏ／Ｂｉ２Ｏ３の値を適正化すると共に、ＣｏＯを必須成分として含有させることで、Ａｇによる黄変を抑制できることを見いだし提案するものである。
【００１３】
即ち、本発明のプラズマディスプレイパネル用誘電体材料は、ＺｎＯ−Ｂ２Ｏ３−ＳｉＯ２−Ｂｉ２Ｏ３−Ｒ２Ｏ系ガラス粉末からなるプラズマディスプレイパネル用誘電体材料において、該ガラス粉末が、実質的にＰｂＯを含まず、質量百分率で、ＺｎＯ＋Ｂ２Ｏ３＋ＳｉＯ２  ４５〜８５％、Ｂｉ２Ｏ３  １０〜２５％、Ｒ２Ｏ  ０．１〜１０％、ＣｏＯ  ０．０１〜０．３０％含有し、質量比でＲ２Ｏ／Ｂｉ２Ｏ３が０．０５〜０．８０となるガラスからなることを特徴とする。
【００１４】
また、本発明のプラズマディスプレイパネル用誘電体層の形成方法は、上記の誘電体材料を電極が形成されたガラス基板上に形成し、５００〜６００℃で焼成することを特徴とする。
【００１５】
また、本発明のプラズマディスプレイパネル用誘電体層は、上記の誘電体材料を用いて形成されてなることを特徴とする。
【００１６】
また、本発明のプラズマディスプレイパネル用ガラス板は、上記の誘電体層を備えてなることを特徴とする。
【発明の効果】
【００１７】
本発明のプラズマディスプレイパネル用誘電体材料は、６００℃以下の温度で焼成でき、しかも、焼成時に、Ａｇによる黄変が起こり難く、透明性に優れた誘電体層及びガラス板を得ることができる。また、ガラス基板に適合する熱膨張係数を有している。それ故、プラズマディスプレイパネル用誘電体材料、それを用いて形成されてなる誘電体層及びその誘電体層を備えてなるプラズマディスプレイパネル用ガラス板として好適である。
【発明を実施するための最良の形態】
【００１８】
本発明のプラズマディスプレイパネル用誘電体材料は、ＰｂＯを含有しなくても、比較的容易にガラスの低融点化を行うことができ、しかも、ガラス基板に適合する熱膨張係数を得やすいＺｎＯ−Ｂ２Ｏ３−ＳｉＯ２−Ｂｉ２Ｏ３−Ｒ２Ｏ系非鉛ガラスを基本組成とする。この系のガラスは、電極にＡｇを用いた場合、焼成時に、誘電体層とＡｇが反応して、Ａｇ電極周辺の誘電体層が黄変しやすくなる。
【００１９】
しかし、本発明では、この系のガラスにおいて、誘電体層の色調を調整して黄変を目立ち難くさせる成分であるＣｏＯを必須成分として０．０１〜０．３０質量％含有させている。そのため、誘電体層の黄変を抑えることができ、透明性に優れた誘電体層を得ることができる。
【００２０】
尚、ＣｏＯの含有量が０．０１％より少なくなると、誘電体層の色調を調整する効果が弱く、黄変を抑制する効果が得難くなる。一方、０．３０％より多くなると、ＣｏＯによる誘電体層の着色が強くなりすぎて透過率の高い誘電体層が得難くなる。ＣｏＯの好ましい範囲は０．０３〜０．２０％である。
【００２１】
また、本発明の誘電体材料において、誘電体層の黄変を抑えながら、６００℃以下の温度で焼成することができ、しかも、ガラス基板に適合する熱膨張係数を有する誘電体層を得るには、誘電体材料を構成するガラス中のＢｉ２Ｏ３を１０〜２５質量％未満、Ｒ２Ｏを０．１〜１０質量％含有させ、Ｒ２Ｏ／Ｂｉ２Ｏ３の値を０．０５〜０．８０（質量比）に制限する必要がある。
【００２２】
Ｂｉ２Ｏ３の含有量が１０％より少なくなると、ガラスの軟化点が上昇する傾向にあり、６００℃以下の温度で焼成し難くなる。また、ガラスの軟化点の上昇を抑えるために、Ａｇによる誘電体層の黄変を生じやすくする成分であるＲ２Ｏを多く含有させなければならなくなり、ＣｏＯを含有させることによる黄変を抑制する効果が得難くなる。一方、Ｂｉ２Ｏ３の含有量が２５％より多くなるになると、コストが上昇する。また、熱膨張係数がガラス基板より大きくなる傾向にあり、誘電体層をガラス基板上に形成した際にガラス基板に許容量以上の歪が残留しやすくなり、パネルの強度が低下し易くなる。Ｂｉ２Ｏ３の好ましい範囲は１６〜２５％である。
【００２３】
Ｒ２Ｏの含有量が０．１％より少なくなると、ガラスの軟化点が上昇する傾向にあり、６００℃以下の温度で焼成し難くなる。また、ガラスの軟化点の上昇を抑えるために、高価な原料であるＢｉ２Ｏ３を多く含有させなければならなくなり、コストが著しく上昇する。一方、Ｒ２Ｏの含有量が１０％より多くなると、ＣｏＯを含有させることによる黄変を抑制する効果が得難くなる。また、熱膨張係数がガラス基板より大きくなる傾向にあり、誘電体層をガラス基板上に形成した際にガラス基板に許容量以上の歪が残留しやすくなり、パネルの強度が低下し易くなる。Ｒ２Ｏの好ましい範囲は１〜９％である。尚、Ｒ２Ｏの各成分の好ましい範囲は、質量百分率で、Ｌｉ２Ｏ  ０〜２％、Ｎａ２Ｏ  ０〜４％、Ｋ２Ｏ  ０〜１０％である。
【００２４】
Ｒ２Ｏ／Ｂｉ２Ｏ３の値が、質量比で、０．０５より小さくなると、コストが著しく上昇する。一方、０．８０より大きくなると、Ａｇ電極との反応が起こりやすくなり、ＣｏＯを含有させることによる黄変を抑制する効果が得難くなる。また、ガラスの軟化点が上昇する傾向にあり、６００℃以下の温度で焼成し難くなる。Ｒ２Ｏ／Ｂｉ２Ｏ３の好ましい範囲は０．１４〜０．５５である。
【００２５】
また、本発明において、ＺｎＯ−Ｂ２Ｏ３−ＳｉＯ２−Ｂｉ２Ｏ３−Ｒ２Ｏ系ガラスを用いるにあたり、十分なガラス化範囲を有し、ガラス溶融時におけるガラスの失透や誘電体材料の焼成時におけるガラス中への結晶の析出を抑えて透明性に優れた誘電体層を得るには、ＺｎＯ、Ｂ２Ｏ３及びＳｉＯ２を合量で４５〜８５質量％にすることが重要である。ＺｎＯ、Ｂ２Ｏ３及びＳｉＯ２の合量が少なくなると、ガラス化し難くなる。一方、ＺｎＯ、Ｂ２Ｏ３及びＳｉＯ２の合量が多くなると、ガラスを溶融する際にガラスが失透したり、誘電体材料を焼成する際にガラス中に結晶が析出しやすくなる傾向にあり、透明性に優れた誘電体層が得難くなる。ＺｎＯ、Ｂ２Ｏ３及びＳｉＯ２の合量の好ましい範囲は５５〜８０％である。尚、各成分の好ましい範囲は、質量百分率で、ＺｎＯ  ３０〜５５％、Ｂ２Ｏ３  １０〜３０％、ＳｉＯ２  １〜２０％である。
【００２６】
また、本発明に使用するＺｎＯ−Ｂ２Ｏ３−ＳｉＯ２−Ｂｉ２Ｏ３−Ｒ２Ｏ系ガラス粉末は、黄変を起こし難く、透明性に優れ、６００℃以下の焼成で良好な流動性を示し、ガラス基板に適合する熱膨張係数を有するガラスであれば制限はないが、特に、実質的にＰｂＯを含まず、質量百分率で、ＺｎＯ  ３０〜５５％、Ｂ２Ｏ３  １０〜３０％、ＳｉＯ２  １〜２０％、ＺｎＯ＋Ｂ２Ｏ３＋ＳｉＯ２  ４５〜８５％、Ｂｉ２Ｏ３  １０〜２５％、Ｌｉ２Ｏ  ０〜２％、Ｎａ２Ｏ  ０〜４％、Ｋ２Ｏ  ０〜１０％、Ｒ２Ｏ  ０．１〜１０％、ＭｇＯ  ０〜１５％、ＣａＯ  ０〜１５％、ＳｒＯ  ０〜１５％、ＢａＯ  ０〜１５％、ＲＯ（ＲＯはＭｇＯ、ＣａＯ、ＳｒＯ、ＢａＯのアルカリ土類金属酸化物を表す）  ０〜１８％、ＣｏＯ  ０．０１〜０．３０％含有し、質量比でＲ２Ｏ／Ｂｉ２Ｏ３が０．０５〜０．８０となるガラスを使用することが望ましい。
【００２７】
本発明においてガラスの組成を上記のように限定した理由は、次のとおりである。
【００２８】
ＺｎＯはガラスを構成する主成分であると共に、ガラスの軟化点を下げる成分であり、その含有量は３０〜５５％である。ＺｎＯの含有量が少なくなると、ガラスの軟化点が上昇して、６００℃以下の温度で焼成し難くなる。また、ガラスの熱膨張係数がガラス基板より大きくなる傾向にあり、誘電体層をガラス基板上に形成した際にガラス基板に許容量以上の歪が残留しやすくなり、パネルの強度が低下し易くなる。一方、含有量が多くなると、ガラスが不安定となりやすく、ガラスを溶融する際にガラスが失透したり、誘電体材料を焼成する際にガラス中に結晶が析出しやすくなる傾向にあり、透明性に優れた誘電体層が得難くなる。ＺｎＯのより好ましい範囲は３２〜５０％である。
【００２９】
Ｂ２Ｏ３はガラスの骨格を形成すると共に、ガラス化範囲を広げ、ガラスを安定化させる成分であり、その含有量は１０〜３０％である。Ｂ２Ｏ３の含有量が少なくなると、ガラスが不安定となりやすく、ガラスを溶融する際にガラスが失透したり、誘電体材料を焼成する際にガラス中に結晶が析出しやすくなる傾向にあり、透明性に優れた誘電体層が得難くなる。一方、含有量が多くなると、ガラスの軟化点が高くなる傾向にあり、６００℃以下の温度で焼成し難くなる。また、ガラスの熱膨張係数がガラス基板より大きくなる傾向にあり、誘電体層をガラス基板上に形成した際にガラス基板に許容量以上の歪が残留しやすくなり、パネルの強度が低下し易くなる。Ｂ２Ｏ３のより好ましい範囲は１５〜２８％である。
【００３０】
ＳｉＯ２はガラスの骨格を形成する成分であり、その含有量は１〜２０％である。ＳｉＯ２の含有量が少なくなると、ガラス化し難くなる。一方、含有量が多くなるとガラスの軟化点が高くなる傾向にあり、６００℃以下の温度で焼成し難くなる。ＳｉＯ２のより好ましい範囲は３〜１８％である。
【００３１】
尚、十分なガラス化範囲を有し、ガラス溶融時におけるガラスの失透や誘電体材料の焼成時におけるガラス中への結晶の析出を抑えて透明性に優れた誘電体層を得るには、ＳｉＯ２、Ｂ２Ｏ３及びＺｎＯを合量で４５〜８５％にする必要がある。ＳｉＯ２、Ｂ２Ｏ３及びＺｎＯの合量が少なくなると、ガラス化し難くなる。一方、ＳｉＯ２、Ｂ２Ｏ３及びＺｎＯの合量が多くなると、ガラスが不安定となりやすく、ガラスを溶融する際にガラスが失透したり、誘電体材料を焼成する際にガラス中に結晶が析出しやすくなる傾向にあり、透明性に優れた誘電体層が得難くなる。ＳｉＯ２、Ｂ２Ｏ３及びＺｎＯの合量の好ましい範囲は５５〜８０％である。
【００３２】
Ｂｉ２Ｏ３は熱膨張係数を調整する成分である。また、ガラスの軟化点を低下させる成分であるため、Ａｇによる誘電体層の黄変を生じやすくする成分であるＲ２Ｏの含有量を減らすことができる効果も有する成分である。その含有量は１０〜２５％である。Ｂｉ２Ｏ３の含有量が少なくなると、ガラスの軟化点を低下させるためにＲ２Ｏを多く含有させなければならなくなり、ＣｏＯを含有させることによる黄変を抑制する効果が得難くなる。一方、Ｂｉ２Ｏ３の含有量が多くなるとガラスの熱膨張係数がガラス基板より大きくなる傾向にあり、誘電体層をガラス基板上に形成した際にガラス基板に許容量以上の歪が残留しやすくなり、パネルの強度が低下し易くなる。また、Ｂｉ２Ｏ３は高価な原料であるため、コストの上昇を招く。Ｂｉ２Ｏ３のより好ましい範囲は１６〜２５％である。
【００３３】
Ｌｉ２Ｏはガラスの軟化点を著しく低下させたり、熱膨張係数を調整する成分であり、その含有量は０〜２％である。Ｌｉ２Ｏの含有量が多くなると、ＣｏＯを含有させることによる誘電体層の黄変を抑制する効果が著しく低下しやすくなる。また、熱膨張係数がガラス基板より大きくなる傾向にあり、誘電体層をガラス基板上に形成した際にガラス基板に許容量以上の歪が残留しやすくなり、パネルの強度が低下し易くなる。Ｌｉ２Ｏのより好ましい範囲は０〜１％である。
【００３４】
Ｎａ２Ｏはガラスの軟化点を低下させたり、熱膨張係数を調整する成分であり、その含有量は０〜４％である。Ｎａ２Ｏの含有量が多くなると、ＣｏＯを含有させることによる誘電体層の黄変を抑制する効果が得難くなる。また、熱膨張係数がガラス基板より大きくなる傾向にあり、誘電体層をガラス基板上に形成した際にガラス基板に許容量以上の歪が残留しやすくなり、パネルの強度が低下し易くなる。Ｎａ２Ｏのより好ましい範囲は０〜３％である。
【００３５】
Ｋ２Ｏはガラスの軟化点を低下させたり、熱膨張係数を調整する成分であり、その含有量は０〜１０％である。Ｋ２Ｏの含有量が多くなると、ＣｏＯを含有させることによる誘電体層の黄変を抑制する効果が得られない場合がある。また、熱膨張係数がガラス基板より大きくなる傾向にあり、誘電体層をガラス基板上に形成した際にガラス基板に許容量以上の歪が残留しやすくなり、パネルの強度が低下し易くなる。Ｋ２Ｏのより好ましい範囲は０〜９％である。
【００３６】
尚、６００℃以下の温度で焼成でき、Ａｇ電極との反応による誘電体層の黄変を抑え、ガラス基板に適合する熱膨張係数を有するようにするには、Ｌｉ２Ｏ、Ｎａ２Ｏ及びＫ２Ｏの合量を示すＲ２Ｏとしては０．１〜１０％にする必要がある。Ｒ２Ｏの含有量が少なくなると、ガラスの軟化点が上昇して、６００℃以下の温度で焼成し難くなる。また、ガラスの軟化点の上昇を抑えるために、高価な原料であるＢｉ２Ｏ３の含有量を増加させなければならなくなり、コストが著しく上昇する。一方、Ｒ２Ｏの含有量が多くなると、ＣｏＯを含有させることによる黄変を抑制する効果が得難くなる。また、熱膨張係数がガラス基板より大きくなる傾向にあり、誘電体層をガラス基板上に形成した際にガラス基板に許容量以上の歪が残留しやすくなり、パネルの強度が低下し易くなる。Ｒ２Ｏの好ましい範囲は１〜９％である。
【００３７】
また、より効果的に、ガラスの軟化点を低下させると共にＡｇ電極との反応による誘電体層の黄変を抑制するには、Ｒ２Ｏ／Ｂｉ２Ｏ３の値を質量比で０．０５〜０．８０の範囲にすることが好ましい。Ｒ２Ｏ／Ｂｉ２Ｏ３の値が小さくなると、コストが著しく上昇する。一方、Ｒ２Ｏ／Ｂｉ２Ｏ３の値が大きくなると、Ａｇ電極との反応が起こりやすくなり、ＣｏＯを含有させることによる黄変を抑制する効果が得難くなる。また、ガラスの軟化点が上昇する傾向にあり、６００℃以下の温度で焼成し難くなる。Ｒ２Ｏ／Ｂｉ２Ｏ３の好ましい範囲は０．１４〜０．５５である。
【００３８】
ＭｇＯはガラスの軟化点を低下させると共に、熱膨張係数を調整する成分であり、その含有量は０〜１５％である。ＭｇＯの含有量が多くなると、ガラスが不安定となりやすく、ガラスを溶融する際にガラスが失透したり、誘電体材料を焼成する際にガラス中に結晶が析出しやすくなる傾向にあり、透明性に優れた誘電体層が得難くなる。また、熱膨張係数がガラス基板より大きくなる傾向にあり、誘電体層をガラス基板上に形成した際にガラス基板に許容量以上の歪が残留しやすくなり、パネルの強度が低下し易くなる。ＭｇＯのより好ましい範囲は０〜８％である。
【００３９】
ＣａＯはガラスの軟化点を低下させると共に、熱膨張係数を調整する成分であり、その含有量は０〜１５％である。また、アルカリ土類金属酸化物の中で最もＡｇ電極との反応による誘電体層の黄変が生じ難い成分でもある。ＣａＯの含有量が多くなると、ガラスが不安定となりやすく、ガラスを溶融する際にガラスが失透したり、誘電体材料を焼成する際にガラス中に結晶が析出しやすくなる傾向にあり、透明性に優れた誘電体層が得難くなる。また、熱膨張係数がガラス基板より大きくなる傾向にあり、誘電体層をガラス基板上に形成した際にガラス基板に許容量以上の歪が残留しやすくなり、パネルの強度が低下し易くなる。ＣａＯのより好ましい範囲は１〜１０％である。
【００４０】
ＳｒＯはガラスの軟化点を低下させると共に、熱膨張係数を調整する成分であり、その含有量は０〜１５％である。ＳｒＯの含有量が多くなると、ガラスが不安定となりやすく、ガラスを溶融する際にガラスが失透したり、誘電体材料を焼成する際にガラス中に結晶が析出しやすくなる傾向にあり、透明性に優れた誘電体層が得難くなる。また、熱膨張係数がガラス基板より大きくなる傾向にあり、誘電体層をガラス基板上に形成した際にガラス基板に許容量以上の歪が残留しやすくなり、パネルの強度が低下し易くなる。ＳｒＯのより好ましい範囲は０〜８％である。
【００４１】
ＢａＯはガラスの透過率を高める成分である。また、ガラスの軟化点を低下させると共に、熱膨張係数を調整する成分でもある。その含有量は０〜１５％である。ＢａＯの含有量が多くなると、ガラスが不安定となりやすく、ガラスを溶融する際にガラスが失透したり、誘電体材料を焼成する際にガラス中に結晶が析出しやすくなる傾向にあり、透明性に優れた誘電体層が得難くなる。また、熱膨張係数がガラス基板より大きくなる傾向にあり、誘電体層をガラス基板上に形成した際にガラス基板に許容量以上の歪が残留しやすくなり、パネルの強度が低下し易くなる。ＢａＯのより好ましい範囲は０〜１０％である。尚、誘電体層の透過率を高めたい場合は、ＢａＯを０．５％以上含有させればよい。
【００４２】
尚、ＭｇＯ、ＣａＯ、ＳｒＯ及びＢａＯの合量を示すＲＯとしては０〜１８％であることが好ましい。ＲＯの含有量が多くなると、ガラスが不安定となりやすく、ガラスを溶融する際にガラスが失透したり、誘電体材料を焼成する際にガラス中に結晶が析出しやすくなる傾向にあり、透明性に優れた誘電体層が得難くなる。また、熱膨張係数がガラス基板より大きくなる傾向にあり、誘電体層をガラス基板上に形成した際にガラス基板に許容量以上の歪が残留しやすくなり、パネルの強度が低下し易くなる。ＲＯのより好ましい範囲は１〜１６％である。
【００４３】
ＣｏＯは誘電体層の色調を調整して黄変を目立ち難くさせる成分であり、その含有量は０．０１〜０．３０％である。ＣｏＯの含有量が少なくなると、誘電体層の色調を調整する効果が弱く、黄変を抑制する効果が得難くなる。一方、含有量が多くなると、ＣｏＯによる誘電体層の着色が強くなり、透明性に優れた誘電体層が得難くなる。ＣｏＯの好ましい範囲は０．０３〜０．２０％である。
【００４４】
また、本発明の誘電体材料は、上記成分以外にも、ガラスを安定化させたり、ガラスの透過率を高める成分であるＭｏＯ３及びＣｕＯを合量で３．５％まで添加することができる。但し、これらの成分の含有量が多くなると、これら成分による誘電体層の着色が強くなり、透明性に優れた誘電体層が得難くなる。特に、ＣｕＯの含有量が多くなると、Ｂｉ２Ｏ３を１０％以上含有するＺｎＯ−Ｂ２Ｏ３−ＳｉＯ２−Ｂｉ２Ｏ３−Ｒ２Ｏ系ガラスにおいては、黄変の度合いが強くなり、ＣｏＯを含有させることによる黄変を抑制する効果が得難くなる。各成分のより好ましい範囲は、ＭｏＯ３が０〜３％、ＣｕＯが０〜０．６５％である。
【００４５】
さらに上記成分以外にも、要求される特性を損なわない範囲で種々の成分を添加することができる。例えば、ガラスの軟化点を低下させるために、Ｃｓ２Ｏ、Ｒｂ２Ｏ等を合量で５％まで、ガラスを安定化させたり、耐水性や耐酸性を向上させるために、Ｙ２Ｏ３、Ｌａ２Ｏ３、Ｔａ２Ｏ５、ＳｎＯ２、Ａｌ２Ｏ３、ＴｉＯ２、ＺｒＯ２、Ｎｂ２Ｏ５、Ｐ２Ｏ５等を合量で１０％まで添加することができる。尚、Ａｌ２Ｏ３、ＴｉＯ２及びＺｒＯ２は、ガラスの軟化点を上昇させたり、ガラスを溶融する際にガラスを失透させたり、誘電体材料を焼成する際にガラス中に結晶を析出させ、透明な焼成膜を得難くする成分でもあるため、これら成分の含有量は合量で２％以下とすることが望ましい。
【００４６】
但し、ＰｂＯは、ガラスの融点を低下させる成分であるが、環境負荷物質でもあるため、実質的に含有しないことが好ましい。
【００４７】
尚、本発明で言う「実質的に含有しない」とは、積極的に原料として用いず不純物として混入するレベルをいい、具体的には、含有量が０．１％以下であることを意味する。
【００４８】
本発明のプラズマディスプレイパネル用誘電体材料におけるガラス粉末の粒度は、平均粒径Ｄ５０が３．０μｍ以下、最大粒径Ｄｍａｘが２０μｍ以下のものを使用することが望ましい。いずれか一方でもその上限を超えると、焼成膜中に泡が残存しやすくなり、透明性に優れ、安定した耐電圧を有する誘電体層が得難くなるためである。
【００４９】
本発明のプラズマディスプレイパネル用誘電体材料は、熱膨張係数や焼成後の強度及び外観の調節の為に、上記ガラス粉末に加えてセラミック粉末を含有してもよい。セラミック粉末が多くなると、十分に焼結が行えず、緻密な膜を形成することが難しくなる。尚、セラミック粉末としては、例えばアルミナ、ジルコニア、ジルコン、チタニア、コージエライト、ムライト、シリカ、ウイレマイト、酸化錫、酸化亜鉛等を１種又は２種以上組み合わせて使用することができる。
【００５０】
上述のように、本発明のプラズマディスプレイパネル用誘電体材料は、６００℃以下の温度で焼成することができ、焼成時に、誘電体層が黄変し難く、透明性に優れた焼成膜が得られるため、特に、Ａｇ電極が形成された前面ガラス基板用の透明誘電体層の形成に用いられる誘電体材料として有用である。また、２層以上の誘電体構造を有する誘電体における電極と接する下層誘電体層としても使用することが可能である。もちろん、Ａｇ以外の電極上に形成する誘電体材料や、下層誘電体層の上に形成され直接電極と接することない上層誘電体層の材料や、それ以外の用途、例えば、背面ガラス基板用のアドレス電極保護誘電体材料や隔壁形成材料として使用することもできる。
【００５１】
前面ガラス基板用の透明誘電体材料として使用する場合は、上記セラミック粉末の含有量を０〜１０質量％にすることで使用できる。セラミック粉末の含有量をこのようにすることで、セラミック粉末の添加による可視光の散乱を抑えて透明度の高い焼成膜を得ることができる。また、背面ガラス基板用のアドレス電極保護誘電体材料や隔壁材料として使用する場合は、上記セラミック粉末を５〜４０質量％の範囲で含有させることで使用できる。セラミック粉末の含有量をこのようにすることで、高い強度、或いは優れた耐酸性を有する焼成膜を得ることができる。
【００５２】
次に、本発明のプラズマディスプレイパネル用誘電体材料の使用方法を説明する。本発明の材料は、例えばペーストやグリーンシートなどの形態で使用することができる。
【００５３】
ペーストの形態で使用する場合、上述した誘電体材料と共に、熱可塑性樹脂、可塑剤、溶剤等を使用する。尚、ペースト全体に占める誘電体材料の割合としては、３０〜９０質量％程度が一般的である。
【００５４】
熱可塑性樹脂は、乾燥後の膜強度を高め、また柔軟性を付与する成分であり、その含有量は、０．１〜２０質量％程度が一般的である。熱可塑性樹脂としてはポリブチルメタアクリレート、ポリビニルブチラール、ポリメチルメタアクリレート、ポリエチルメタアクリレート、エチルセルロース等が使用可能であり、これらを単独あるいは混合して使用する。
【００５５】
可塑剤は、乾燥速度をコントロールすると共に、乾燥膜に柔軟性を与える成分であり、その含有量は０〜１０質量％程度が一般的である。可塑剤としてはブチルベンジルフタレート、ジオクチルフタレート、ジイソオクチルフタレート、ジカプリルフタレート、ジブチルフタレート等が使用可能であり、これらを単独あるいは混合して使用する。
【００５６】
溶剤は材料をペースト化するための材料であり、その含有量は１０〜３０質量％程度が一般的である。溶剤としては、例えばターピネオール、ジエチレングリコールモノブチルエーテルアセテート、２，２，４−トリメチル−１，３−ペンタジオールモノイソブチレート等を単独または混合して使用することができる。
【００５７】
ペーストの作製は、上記の誘電体材料、熱可塑性樹脂、可塑剤、溶剤等を用意し、これを所定の割合で混練することにより行うことができる。
【００５８】
このようなペーストを用いて、透明誘電体層又はアドレス保護誘電体層を形成するには、まず、走査電極が形成された前面ガラス基板やアドレス電極が形成された背面ガラス基板上に、これらのペーストをスクリーン印刷法や一括コート法等を用いて塗布し、所定の膜厚の塗布層を形成した後、乾燥させる。その後、５００〜６００℃の温度で５〜２０分間保持し焼成することで所定の誘電体層を得ることができる。尚、焼成温度が低すぎたり、保持時間が短くなると、十分に焼結が行えず、緻密な膜を形成することが難しくなる。一方、焼成温度が高すぎたり、保持時間が長くなると、ガラス基板が変形したり、Ａｇによる誘電体層の黄変が生じやすくなる。
【００５９】
尚、２層以上の誘電体構造を有する誘電体層を形成する場合、予め電極が形成されたガラス板上に、下層誘電体形成用ペーストをスクリーン印刷法や一括コート法等によって、膜厚およそ２０〜８０μｍに塗布し、乾燥させた後、上記と同様に焼成する。続いて、その上に上層誘電体形成用ペーストをスクリーン印刷や一括コート法等によって膜厚およそ６０〜１６０μｍに塗布し、乾燥させる。その後、上記と同様に焼成することで得ることができる。
【００６０】
本発明の材料をグリーンシートの形態で使用する場合、上述した誘電体材料と共に、熱可塑性樹脂、可塑剤等を使用する。尚、グリーンシート中に占める誘電体材料の割合は、６０〜８０質量％程度が一般的である。
【００６１】
熱可塑性樹脂及び可塑剤としては、上記ペーストの調製の際に用いられるのと同様の熱可塑性樹脂及び可塑剤を用いることができ、熱可塑性樹脂の混合割合としては、５〜３０質量％程度が一般的であり、可塑剤の混合割合としては、０〜１０質量％程度が一般的である。
【００６２】
グリーンシートを作製する一般的な方法としては、上記の誘電体材料、熱可塑性樹脂、可塑剤等を用意し、これらにトルエン等の主溶媒や、イソプロピルアルコール等の補助溶媒を添加してスラリーとし、このスラリーをドクターブレード法によって、ポリエチレンテレフタレート（ＰＥＴ）等のフィルムの上にシート成形する。シート成形後、乾燥させることによって溶媒や溶剤を除去し、グリーンシートとすることができる。
【００６３】
以上のようにして得られたグリーンシートを用いて前面又は背面誘電体層を形成するには、走査電極が形成された前面ガラス基板やアドレス電極が形成された背面ガラス基板上に、グリーンシートを配置し、熱圧着して塗布層を形成した後に、上述のペーストの場合と同様に焼成することで誘電体層を得ることができる。
【００６４】
尚、２層以上の誘電体構造を有する誘電体層を形成する場合、予め電極が形成されたガラス板上に、下層誘電体形成用グリーンシートを熱圧着して下層誘電体膜を形成した後、上述のペーストの場合と同様に焼成する。続いてその上に上層誘電体形成用グリーンシートを熱圧着して上層誘電体膜を形成し、その後、上記と同様に焼成することで得ることができる。
【００６５】
２層以上の誘電体構造を有する誘電体層を形成するにあたっては、上層誘電体形成材料としてペーストやグリーンシートのどちらを用いて形成した場合でも、下層誘電体層の焼成温度±２０℃の温度範囲で上層誘電体材料を焼成すればよい。この条件で焼成すれば、Ａｇによる誘電体層の黄変を抑制でき、しかも、下層誘電体層の形状を維持しながら、下層と上層との界面での発泡を抑制することができる。また、上層誘電体材料及び下層誘電体材料の焼成温度が同じである場合は、上記形成方法以外にも、下層誘電体膜を乾燥させた後、上層誘電体膜を形成し乾燥後、所定の温度で両層を同時焼成する方法を採用することもできる。
【００６６】
また、下層誘電体層は、ペーストを用いて形成し、上層誘電体層は、グリーンシートを用いて形成するハイブリッド形成法を用いることも可能である。
【００６７】
上記のように、電極が形成されたガラス基板上に本発明の誘電体材料を塗布または配置し、焼成することで、Ａｇによる黄変が少なく、透明性に優れた本発明のプラズマディスプレイパネル用誘電体層を備えたプラズマディスプレイパネル用ガラス板を得ることができる。
【００６８】
上記の説明においては、誘電体形成方法として、ペーストまたはグリーンシートを用いた方法を例にして説明しているが、本発明のプラズマディスプレイパネル用誘電体材料は、これらの方法に限定されるものではなく、感光性ペースト法、感光性グリーンシート法などその他の形成方法にも適用され得る材料である。
【実施例】
【００６９】
以下、本発明のプラズマディスプレイパネル用誘電体材料を実施例に基づいて詳細に説明する。
【００７０】
表１及び表２は本発明の実施例（試料Ｎｏ．１〜１２）を、表３は比較例（試料Ｎｏ．１３〜１６）をそれぞれ示している。尚、試料Ｎｏ．１３は、従来から提案されているＺｎＯ−Ｂ２Ｏ３−ＳｉＯ２−Ｂｉ２Ｏ３−Ｒ２Ｏ系からなる材料を示すものである。
【００７１】
【表１】
0005370909.tif 000002
【００７２】
【表２】
0005370909.tif 000003
【００７３】
【表３】
0005370909.tif 000004
【００７４】
表の各試料は、次のようにして調製した。
【００７５】
まず、質量％で表に示すガラス組成となるように原料を調合し、均一に混合した。次いで、白金ルツボに入れて１３００℃で２時間溶融した後、溶融ガラスを薄板状に成形し、一部を失透の有無の評価試料とし、残りを流体エネルギーミルにて粉砕し、気流分級して平均粒径Ｄ５０が３．０μｍ以下、最大粒径Ｄｍａｘが２０μｍ以下のガラス粉末からなる試料を得た。このようにして得られたガラス粉末について軟化点、熱膨張係数、ガラスの安定性、黄変の度合い及び透明性を評価した。
【００７６】
表から明らかなように、実施例である試料Ｎｏ．１〜１２は、溶融工程で原料がガラス化し、ガラス中に失透が全く認められなかった。また、ガラスの軟化点は５７２〜５８４℃であり、６００℃以下の温度で焼成できるものであり、熱膨張係数は７３．３〜７８．７×１０−７／℃であり、ガラス基板の熱膨張係数と整合するものであった。また、ガラス粉末を焼成して得られるガラス焼成膜（誘電体層）中にも結晶の析出は認められず、安定性にも優れていた。さらに、黄変の度合いを示すｂ＊値は＋１１．４以下で、従来品を示す試料Ｎｏ．１３よりも小さく、実用上問題ないものであった。また、波長５５０ｎｍにおける透過率は７０％以上あり、透明性にも優れていた。
【００７７】
これに対し、比較例である試料Ｎｏ．１４及び１６は、ｂ＊値が＋２１．４以上であり、従来品を示す試料Ｎｏ．１３よりも大きく、実用上問題となるものであった。また、試料Ｎｏ．１５は、誘電体層が青色に着色したため、透過率が６１％と低く、透明性に優れた誘電体層を得ることができなかった。
【００７８】
尚、ガラスの安定性については、原料を溶融し、薄板状に成形したガラス試料を光学顕微鏡で観察し、溶融工程で原料がガラス化し、ガラス中に結晶の析出が全く認められなかったものを「○」、溶融工程で原料がガラス化するが結晶が析出したもの、または、溶融工程で原料がガラス化しなかったものを「×」とした。
【００７９】
ガラスの軟化点については、マクロ型示差熱分析計を用いて測定し、第四の変曲点の値を軟化点とした。
【００８０】
ガラスの熱膨張係数については、各ガラス粉末試料を粉末プレス成型し、焼成した後、直径４ｍｍ、長さ２０ｍｍの円柱状に研磨加工し、ＪＩＳ  Ｒ３１０２に基づいて測定し、３０〜３００℃の温度範囲における値を求めた。尚、プラズマディスプレイパネルに用いられているガラス基板の熱膨張係数は８３×１０×１０−７／℃程度であり、誘電体材料の熱膨張係数が６０〜８０×１０×１０−７／℃であれば、ガラス基板の熱膨張係数と整合するものとなる。
【００８１】
ガラスの安定性については、次のようにして評価した。まず、各試料を、エチルセルロースを５％含有するターピネオール溶液に混合し、３本ロールミルにて混練してペースト化した。次いで、このペーストを、約３０μｍのガラス焼成膜が得られるようにソーダライムガラス基板上にスクリーン印刷法で塗布し、乾燥後、電気炉で軟化点の温度で１０分間保持し焼成してガラス焼成膜を形成した試料を作製した。続いて、ガラス焼成膜の部分を光学顕微鏡で観察し、焼成膜中に結晶の析出が全く認められなかったものを「○」、結晶が析出したものを「×」とした。
【００８２】
黄変の度合いについては、まず、ガラスの安定性の評価と同様にして、ペーストを作製し、このペーストを、約３０μｍの焼成膜が得られるようにＡｇ電極が形成されたソーダライムガラス基板上にスクリーン印刷法で塗布し、乾燥後、電気炉で軟化点の温度で１０分間保持し焼成し試料を作製した。この試料の色調を色彩色差計を用いて測定しｂ＊値で評価した。尚、ｂ＊値が大きくなるほど、黄色に変色していることを示している。
【００８３】
透明性については、ガラスの安定性の評価で作製した試料及びソーダライムガラスの波長５５０ｎｍにおける直線透過率を分光光度計にて測定し、ソーダライムガラスの直線透過率をキャンセルすることで評価した。尚、透過率の値が大きくなるほど、透明性に優れていることを示している。